ИНТЕРПОЛИМЕРНЫЙ СШИТЫЙ ГЕЛЬ И СПОСОБ ИСПОЛЬЗОВАНИЯ

1. Гель, содержащий более чем 1 мас.% полиакриламида, сшитого неметаллическим сшивающим агентом, причем неметаллический сшивающий агент содержит полилактам.
2. Гель по п. 1, отличающийся тем, что полиакриламид имеет степень гидролиза меньше или около 40%.
3. Гель по пп. 1 или 2, отличающийся тем, что неметаллический сшивающий агент содержит более или около 1 мас.% поливинилпирролидона, поливинилкапролактама или их сочетания независимо друг от друга и имеет средневесовой молекулярный вес больше или около 10000 г/моль и меньше или около 2 миллионов г/моль.
4. Гель по любому из предыдущих пунктов, имеющий рН менее или около 3 или более или около 9.
5. Гель по любому из предыдущих пунктов, имеющий комплексную вязкость более или около 100 Па•с при менее или около 0,01 Гц.
6. Гель по любому из предыдущих пунктов, отличающийся тем, что G' - G” более или около 0,1 Па•с, когда определяется с использованием реометра пульсирующего сдвига при частоте 1 Гц и 20°C.
7. Способ получения геля, включающий:
контактирование композиции, содержащей более или около 3 мас.% полиакриламида, с неметаллическим сшивающим агентом, содержащим полилактам при рН более или около 9, или менее или около 3, при температуре и в течение периода времени, достаточных для получения геля, отличающийся тем, что концентрация полиакриламида в геле составляет более чем около 1 мас.%, исходя из общего веса геля.
8. Способ по п. 7, отличающийся тем, что количества неметаллического сшивающего агента, контактирующего с полиакриламидом, достаточно для получения геля, имеющего концентрацию неметаллического сшивающего агента в геле более или около 1 мас.%, исходя из общего веса геля.
9. Способ по пп. 7-8, отличающийся тем, что неметаллический сшивающий агент содержит поливинилпирролидон, поливинилкапролактам или их сочетание независимо друг от друга и имеет средневесовой молекулярный вес более или около 10000 г/моль и менее или около 2 миллионов г/моль.
10. Способ получения восстановленного геля, включающий:
контактирование композиции, содержащей больше или около 3 мас.% полиакриламида, с неметаллическим сшивающим агентом, содержащим полилактам, при первом рН больше или равном около 9, при первой температуре и в течение первого периода времени, достаточных для получения первого геля,
отличающийся тем, что концентрация полиакриламида в первом геле больше, чем около 1 мас.%,
дегидратацию первого геля для получения концентрата геля; и контактирование концентрата геля с водным раствором при второй pH, при второй температуре и в течение второго периода времени, достаточных для получения восстановленного геля.
11. Способ по п. 10, отличающийся тем, что неметаллический сшивающий агент содержит поливинилпирролидон, поливинилкапролактам или их сочетание независимо друг от друга и имеет средневесовой молекулярный вес более или около 10000 г/моль и менее или около 2 миллионов г/моль и где концентрация неметаллического сшивающего агента в первом геле более или около 1 мас.%, исходя из общего веса первого геля.
12. Способ обработки скважины, включающий:
введение композиции, содержащей концентрат геля, в скважину, причем концентрат геля включает полиакриламид, сшитый с неметаллическим сшивающим агентом, содержащим полилактам для получения на месте восстановленного геля, содержащего более чем около 1 мас.% полиакриламида, сшитого неметаллическим сшивающим агентом.
13. Способ по п. 12, отличающийся тем, что неметаллический сшивающий агент содержит поливинилпирролидон, поливинилкапролактам или их сочетание, имеет средневесовой молекулярный вес более или около 10000 г/моль и менее или около 2 миллионов г/моль и где концентрация неметаллического сшивающего агента в восстановленном геле более или около 1 мас.%, исходя из общего веса восстановленного геля.